(57)【要約】      （修正有）【課題】長期に亘って持続する消臭効果を有する抗菌シートを提供する。【解決手段】抗菌剤を練り込んだシリコーンゴムシートの表面上に、消臭剤及び／又は抗菌剤を練り込んだＲＴＶゴムを被覆する。【選択図】図１
0003168310.tif 000002
【実用新案登録請求の範囲】
【請求項１】
抗菌剤を練り込んだシリコーンゴムシートの表面上に消臭剤および又は抗菌剤を練り込んだＲＴＶゴムを被覆してあることを特徴とした消臭効果のある抗菌シート。
【請求項２】
着色剤を加えた消臭剤および又は抗菌剤を含むＲＴＶゴムをシルク印刷方法でシリコーンゴムシートに印刷固着させることを特徴とした請求項１の消臭効果のある抗菌シート。
【考案の詳細な説明】
【技術分野】
【０００１】  本考案は消臭効果と抗菌性を付与したシリコーンゴムシートに関する。
【背景技術】
【０００２】  最近はエアコン完備をされた快適な新しい住居が開発されている。しかしながら、いかにエアコン管理といっても何となく生活臭は拭えないものであり、各部屋の特有の臭いが存在しているものである。【０００３】  各部屋の臭いを除去するためにいろいろな消臭剤や芳香剤など使用されているが、それらの持続効果が短く、消臭剤や芳香剤に過敏な人がいるなど理想とする消臭効果が得られるようなものがなかった。【０００４】  また、冷蔵庫には、各種類の食料品が保管されているので、色々な臭いが存在しており、一般的には活性炭などで臭いを吸着させる方法が取られているが、臭いの除去効果期間が短く、活性炭の取替え頻度を多くしなければならないなどの不便があった。【０００５】  さらに、電子レンジ調理器でいろいろな料理を加熱した時に料理臭が発生して、電子レンジの調理器内の壁面に料理臭が残存し、なかなか除去できない臭いが残ることがあるが、適切な脱臭方法は考えられていなかった。
【考案の開示】
【考案が解決しようとする課題】
【０００６】  本考案は、冷蔵庫および電子レンジ調理器などの庫内の臭気を除去しようとするもので、消臭効果が長期に持続し、同時に除菌効果も考慮しながら冷蔵庫および電子レンジ調理器などの庫内を長期に亘って臭気を除去し、快適に使用するための消臭効果のある抗菌シートを提供することにある。【０００７】  一般的には真空注型モデルの型取り用として使われているＲＴＶゴムに消臭剤などを相当な量を混ぜ込むことが可能で、ＲＴＶゴムの硬化後も強力な消臭効果を持つことは全く知られていなかったが、本考案を検討するにおいて、前記ＲＴＶゴムに驚くべき性状があることに着目して、消臭効果のあるシリコーンゴムシートを提供することを課題とした。【０００８】  また、本考案シートの製作について、型取り用のＲＴＶゴムのみを使用してシート状に成形することは、シート成形時の取扱いや経済性について少々難点が考えられるので、前記ＲＴＶゴムを薄膜状に固着可能なシリコーンゴムをベースシートに使用し、前記シリコーンゴムシートの表面に、ＲＴＶゴムを皮膜状に被覆した２層構造を有する本考案の消臭効果のあるシートを提供する考えに至った。【０００９】  さらに、本考案シートを構成するＲＴＶゴムおよびシリコーンゴムシートそれぞれには抗菌剤を練り込むことも可能で、消臭すると同時に雑菌やカビなどを排除できる本考案の消臭効果のある抗菌シートでなければならないことも念頭に置いた。
【課題を解決するための手段】
【００１０】  本考案のシートは、ベースになるシートの材質としてシリコーンゴムを使用し、前記ベースシートに消臭剤を練り込んだＲＴＶゴムを薄い皮膜状に被覆させたシートを作製して、薄い皮膜状の前記ＲＴＶゴム部分が臭気除去作用を発揮させることが本考案主旨の消臭効果のあるシートの提供である。【００１１】  本考案シートは、ＲＴＶゴムに、混合可能な量（約３０％重量）の天然鉱物微細粉消臭剤などを練り込んでから硬化剤を添加し、前記ＲＴＶゴムが硬化しない液状の間にシルク印刷方式で、ベースのシリコーンゴムシート表面に前記ＲＴＶゴムの皮膜（５０μ程度）を被覆してから、その直後に、１００℃の加熱炉に前記ＲＴＶゴムを被覆したベースのシリコーンゴムシートを入れて数時間放置し、前記ＲＴＶの皮膜を硬化させて、ベースのシリコーンゴムと熱融合固着させた消臭効果のあるシートを作製する。【００１２】  また、本考案のシート材質については、ＲＴＶゴムおよびベースのシリコーンゴムシートのそれぞれには抗菌剤を練り込むことが可能で、冷蔵庫や電子レンジなどの庫内での長期使用に対して雑菌やカビなどが付着しないように配慮できる消臭効果のある抗菌シートが提供できる。【００１３】  本考案シートはＲＴＶゴムをシルク印刷の印刷インキに見立てて、５０μ程度の厚みで前記ＲＴＶゴムをシリコーンゴムシート表面にシルク印刷する方法により前記ＲＴＶゴム皮膜を固着して製作するので、ＲＴＶゴムを色々なデザインで印刷することが可能であり、また、前記シリコーンゴムシートについても各種の着色剤を混合する選択肢があり、豊富な図柄と色々な色彩の消臭効果のある抗菌シートが提供できる。【００１４】  また、本考案シートの総厚は、任意の厚さにすることは可能であるが、普通は１ｍｍ前後の厚さが比較的使い易く、消臭効果のある抗菌シートを設置する場所や使い方に合わせて、寸法、形状などは任意なものを選定することも可能である。
【考案の効果】
【００１５】  本考案の消臭効果のある抗菌シートに使用するＲＴＶゴムに強力な消臭効果のある天然鉱物微細粉消臭剤などを練り込んで製作することにより強力な消臭効果が得られ、それらの消臭剤がＲＴＶから容易に抜け落ちることはなく、半永久的に強力なる消臭効果を持続することが可能である。【００１６】  本考案の消臭効果のある抗菌シートの材質は、ＲＴＶゴムとシリコーンゴムを使用しているので、使用温度範囲は広く、低温は−５０℃から高温は２５０℃近辺まで使用が可能であり、冷蔵庫内や電子レンジ庫内など多岐にわたって使用に耐えるシートである。【００１７】  本考案の消臭効果のある抗菌シートはベースのシリコーンシートゴムとＲＴＶゴムはシリコーンゴム系統の材質であり、それぞれを１００℃の温度にて熱融合固着させているので層間が剥離脱落することなく、長期に使用していても消臭効果は落ちることなく何時までも使用可能な優れた消臭効果のある抗菌シートである。
【図面の簡単な説明】
【００１８】
【図１】本考案の正方形の消臭効果のある抗菌シートの見取り図で、消臭剤および抗菌剤を含むＲＴＶゴム１をシリコーンゴムシート２の表面全面に熱融合固着させた状態を示す。
【図２】本考案の正方形の消臭効果のある抗菌シートの見取り図で、消臭剤および抗菌剤を含むＲＴＶゴム３をシリコーンゴムシート４に格子状に熱融合固着させた状態を示す。
【図３】本考案の円形の消臭効果のある抗菌シートの見取り図で、消臭剤および抗菌剤を含むＲＴＶゴム５をシリコーンゴムシート６にストライプ状に熱融合固着させた状態を示す。
【考案を実施するための最良の形態】
【００１９】  本考案を実施するための最良の形態として、具体的には今までに記述したように消臭効果のある抗菌シートを製作した実施例により説明する。
【実施例１】
【００２０】  本考案の消臭効果のある抗菌シートの製作実施にあたって、あらかじめ抗菌剤を練り込んだ０．８ｍｍ厚みで２０ｃｍ正方形のミラブル型シリコーンゴムシート１を用意し、その表面に被覆する２液ＲＴＶゴム２を準備した。【００２１】  ２液ＲＴＶゴム３００ｇの中に天然鉱物微細粉消臭剤９０ｇと抗菌剤１５ｇを混合して、しっかりとかき混ぜて、均一に分散させた後に、２液ＲＴＶゴムの硬化剤１０ｇ添加した。【００２２】  引き続き、シルク印刷用の図柄のないベタ版で前記用意したミラブル型シリコーンゴムシート２の表面に前記各種混合の２液ＲＴＶゴムが硬化しない間にシルク印刷用のインキに見立ててベタのシルク印刷を施した。【００２３】  その直後に、前記３種類混合の２液ＲＴＶゴム１でシルク印刷された前記ミラブル型シリコーンゴムシート２を１００℃の加熱炉に入れて２４時間放置し、前記３種類混合の２液ＲＴＶゴム１を硬化させて、消臭剤と抗菌剤を含む２液ＲＴＶゴム１とミラブル型シリコーンゴム２が熱融合固着した図１に示すような本考案の消臭効果のある抗菌シートを製作することができた。【００２４】  実施例１の消臭効果のある抗菌シートを、アンモニヤ１００ｐｐｍ・硫化水素４ｐｐｍ・トリメチルアミン２８ｐｐｍを含む密封チャンバー内に、２時間封じ込めた後に、密封チャンバー内のアンモニヤ・硫化水素・トリメチルアミンそれぞれを濃度測定したところ９５％以上消失している結果が得られ、優れた消臭効果のある抗菌シートであることが実証された。
【実施例２】
【００２５】  実施例１と同様にあらかじめ抗菌剤を練り込んでシート状に成形したミラブル型シリコーンゴムの厚さ０．８ｍｍで２０ｃｍ正方形のシート４を用意し、その表面にシルク印刷する２液ＲＴＶゴム３を準備した。【００２６】  次に、２液ＲＴＶゴム３００ｇの中に天然鉱物微細粉消臭剤９０ｇと抗菌剤１５ｇを混合して、しっかりとかき混ぜて均一に分散した後に、２液ＲＴＶゴムの硬化剤１０ｇ添加し、前記２液ＲＴＶゴムが硬化しない間に格子柄のシルク版で前記２液ＲＴＶをシルク印刷用インキに見立てて前記正方形のシート４の表面に格子柄の２液ＲＴＶゴム３を印刷転着させた。【００２７】  引き続き実施例１と同様加熱炉に入れて格子柄の２液ＲＴＶの皮膜と前記ミラブル型シリコーンゴムシートを熱融合固着させた図２に示すような本考案の消臭効果のある抗菌シートを製作することができた。
【実施例３】
【００２８】  実施例１と同様にあらかじめ抗菌剤を練り込んでシート状に成形したミラブル型シリコーンゴムの厚さ０．８ｍｍで直径２０ｃｍ円形のシート６を用意し、その表面にシルク印刷する２液ＲＴＶゴム５を準備した。【００２９】  次に、２液ＲＴＶゴム３００ｇの中に天然鉱物微細粉消臭剤９０ｇと抗菌剤１５ｇを混合して、しっかりとかき混ぜて均一に分散した後に、２液ＲＴＶゴムの硬化剤１０ｇ添加し、前記２液ＲＴＶゴムが硬化しない間にストライプ柄のシルク版で前記２液ＲＴＶをインキに見立てて前記円形のシート６の表面にストライプ柄の２液ＲＴＶゴム５を印刷転着させた。【００３０】  次に実施例１と同様加熱炉に入れてストライプ柄の２液ＲＴＶゴム５の皮膜と前記ミラブル型シリコーンゴムシート６を熱融合固着させて、図３に示すような円形の本考案の消臭効果のある抗菌シートを製作することができた。【００３１】  前記実施例１および２、３に使用したＲＴＶゴムは２液ＲＴＶゴムであるが、他に硬化剤を入れなくても硬化する１液タイプあるいは用途に合わせ３液など各種のＲＴＶがあるが、どのＲＴＶゴムにも天然鉱物微細粉消臭剤を練り込むことが可能であることが判明しており、製作工程によりどのタイプのＲＴＶゴムでも使用可能である。
【符号の説明】
【００３２】  １  消臭剤・抗菌剤を含む２液ＲＴＶゴム。
２  抗菌剤を含むミラブル型シリコーンゴム製の正方形ベースシート。
３  格子状の消臭剤・抗菌剤を含む２液ＲＴＶゴム。
４  抗菌剤を含むミラブル型シリコーンゴム製の正方形ベースシート。
５  ストライプ状の消臭剤・抗菌剤を含む２液ＲＴＶゴム。
６  抗菌剤を含むミラブル型シリコーンゴム製の円形ベースシート。
【図１】
0003168310.tif 000003
【図２】
0003168310.tif 000004
【図３】
0003168310.tif 000005